(57)【要約】【課題】高強度であっても優れた耐水素脆化特性を発揮するボルト、および該ボルトの製造方法を提供する。【解決手段】本発明のボルトは、規定の成分組成を満たすと共に、ボルト軸部のオーステナイト結晶粒度番号が９．０以上であり、ボルト軸部のオーステナイト結晶粒界に析出した炭化物の割合を示すＧ値（％）が、下記式（１）を満たす点に特徴を有する。  Ｇ値：（Ｌ／Ｌ０）×１００≦６０  …（１）（式（１）において、Ｌ：オーステナイト結晶粒界に析出した厚さ５０ｎｍ以上の炭化物の合計長さ、Ｌ０：オーステナイト結晶粒界の長さを示す。）【選択図】なし【特許請求の範囲】
【請求項１】
Ｃ：０．３０〜０．５０％（「質量％」の意味。以下同じ）、
Ｓｉ：１．０〜２．５％、
Ｍｎ：０．１〜１．５％、
Ｐ：０．０１５％以下（０％を含まない）、
Ｓ：０．０１５％以下（０％を含まない）、
Ｃｒ：０．１５〜２．４％、
Ａｌ：０．１０％以下（０％を含まない）、および
Ｎ：０．０１５％以下（０％を含まない）を満たし、
Ｃｕ：０．１０〜０．５０％およびＮｉ：０．１〜１．０％を、
［Ｎｉ］／［Ｃｕ］≧０．５（前記［Ｎｉ］は鋼中Ｎｉ量（質量％）を示し、前記［Ｃｕ］は鋼中Ｃｕ量（質量％）を示す）を満たすように含有するとともに、
Ｔｉ：０．０５〜０．２０％およびＶ：０．２０％以下（０％を含む）を、
［Ｔｉ］＋［Ｖ］：０．０８５〜０．３０％（前記［Ｔｉ］は鋼中Ｔｉ量（質量％）を示し、前記［Ｖ］は鋼中Ｖ量（質量％）を示す）を満たすように含有し、
残部が鉄および不可避的不純物であると共に、
ボルト軸部のオーステナイト結晶粒度番号が９．０以上であり、
ボルト軸部のオーステナイト結晶粒界に析出した炭化物の割合を示すＧ値（％）が、下記式（１）を満たすことを特徴とするボルト。
Ｇ値：（Ｌ／Ｌ０）×１００≦６０  …（１）
（式（１）において、
Ｌ：オーステナイト結晶粒界に析出した厚さ５０ｎｍ以上の炭化物の合計長さ、
Ｌ０：オーステナイト結晶粒界の長さを示す。）
【請求項２】
更に、Ｍｏ：０．１％以下（０％を含まない）を含有する請求項１に記載のボルト。
【請求項３】
前記ボルト軸部の表面にＳｉおよびＣｕを含有するＦｅ酸化層を有し、該酸化層の厚さが２．０〜１００ｎｍである請求項１または２に記載のボルト。
【請求項４】
引張強度が１４００ＭＰａ以上である請求項１〜３のいずれかに記載のボルト。
【請求項５】
請求項１または２に記載の化学成分を有する鋼を用い、
熱間圧延を、１０５０℃以上に加熱してから行い、かつ仕上げ圧延温度を１０００℃以下とし、更に、
ボルト成形後に行う焼入れ焼戻しにおいて、焼戻しを、３７０℃以上であって下記式（２）に示すＴ℃以下の温度で行うことを特徴とするボルトの製造方法。
Ｔ（℃）＝６８．２Ｌｎ［Ｓｉ］＋４８０  …（２）
（式（２）において、Ｌｎは自然対数を示し、［Ｓｉ］は鋼中Ｓｉ量（質量％）を示す。）
【請求項６】
前記焼戻しは、ボルト軸部の表面のＦｅ酸化層が０〜１００ｎｍに抑えられたボルトを用い、雰囲気を酸素濃度が１０ｐｐｍ（体積基準）以下の不活性ガス雰囲気とする請求項５に記載のボルトの製造方法。
【発明の詳細な説明】
【技術分野】
【０００１】
本発明は、自動車や各種産業機械等に用いられるボルト、および該ボルトの製造方法に関するものであり、特には、高強度であっても優れた耐水素脆化特性を発揮する高強度ボルト、および該ボルトの製造方法に関するものである。
【背景技術】
【０００２】
鉄鋼材料に応力が与えられてからある時間経過後に発生する遅れ破壊は、種々の要因が複雑に絡み合って生じると考えられる。よってその原因を特定することは難しい。しかし一般的には、水素脆化現象が関与しているという点で共通の認識が持たれている。一方、水素脆化現象を左右する因子として、焼戻し温度、組織、材料硬さ、結晶粒度、各種合金元素の影響等が一応認められてはいるが、水素脆化の防止手段が確立されている訳ではなく、種々の方法が試行錯誤的に提案されているに過ぎないのが実情である。
【０００３】
ボルトの耐水素脆化特性を高めた技術として、例えば特許文献１〜３には、各種合金元素を調整することが示されており、この各種合金元素の調整により、高強度であっても耐遅れ破壊特性に優れた高強度ボルトが得られる旨開示されている。また、特許文献４には、合金鋼を焼入れ後、高温焼戻しを行うことによって微細な合金系化合物を数多く析出させ、その析出物に、鋼中を動きまわる水素（拡散性水素）をトラップさせることによって耐水素脆化特性を改善できる旨示されている。
【０００４】
特許文献１〜４のように合金元素を多く添加する技術は、水素量が比較的少ない環境では優れた耐水素脆化特性（耐遅れ破壊性）を示すが、炭化物にトラップされた水素は環境の温度変化や鋼材の応力変動によりトラップサイトから放出されるため、水素トラップサイトがすべて消費されるような水素量の多い環境や、激しい鋼材腐食が伴う環境では、トラップサイトから水素が放出して拡散性水素量が増加し、遅れ破壊がかえって生じやすくなる。
【先行技術文献】
【特許文献】
【０００５】
【特許文献１】特開昭６０−１１４５５１号公報
【特許文献２】特開平２−２６７２４３号公報
【特許文献３】特開平３−２４３７４５号公報
【特許文献４】特許第４０３１０６８号公報
【発明の概要】
【発明が解決しようとする課題】
【０００６】
本発明は、上記のような事情に鑑みてなされたものであり、その目的は、高強度であっても優れた耐水素脆化特性を発揮するボルト（特には、水素量の多い環境や、激しい鋼材腐食が伴う環境においても、優れた耐水素脆化特性を発揮するボルト）、および該ボルトの製造方法を提供することにある。
【課題を解決するための手段】
【０００７】
上記課題を解決し得た本発明のボルトは、
Ｃ：０．３０〜０．５０％（「質量％」の意味。以下同じ）、
Ｓｉ：１．０〜２．５％、
Ｍｎ：０．１〜１．５％、
Ｐ：０．０１５％以下（０％を含まない）、
Ｓ：０．０１５％以下（０％を含まない）、
Ｃｒ：０．１５〜２．４％、
Ａｌ：０．１０％以下（０％を含まない）、および
Ｎ：０．０１５％以下（０％を含まない）を満たし、
Ｃｕ：０．１０〜０．５０％およびＮｉ：０．１〜１．０％を、
［Ｎｉ］／［Ｃｕ］≧０．５（前記［Ｎｉ］は鋼中Ｎｉ量（質量％）を示し、前記［Ｃｕ］は鋼中Ｃｕ量（質量％）を示す）を満たすように含有するとともに、
Ｔｉ：０．０５〜０．２０％およびＶ：０．２０％以下（０％を含む）を、
［Ｔｉ］＋［Ｖ］：０．０８５〜０．３０％（前記［Ｔｉ］は鋼中Ｔｉ量（質量％）を示し、前記［Ｖ］は鋼中Ｖ量（質量％）を示す）を満たすように含有し、
残部が鉄および不可避的不純物であると共に、
ボルト軸部のオーステナイト結晶粒度番号が９．０以上であり、
ボルト軸部のオーステナイト結晶粒界に析出した炭化物の割合を示すＧ値（％）が、下記式（１）を満たすところに特徴がある。
Ｇ値：（Ｌ／Ｌ０）×１００≦６０  …（１）
（式（１）において、
Ｌ：オーステナイト結晶粒界に析出した厚さ５０ｎｍ以上の炭化物の合計長さ、
Ｌ０：オーステナイト結晶粒界の長さを示す。）
【０００８】
前記ボルトは、更に、Ｍｏ：０．１％以下（０％を含まない）を含んでいてもよい。
【０００９】
前記ボルトは、前記ボルト軸部の表面にＳｉおよびＣｕを含有するＦｅ酸化層を有し、該酸化層の厚さが２．０〜１００ｎｍであることが好ましい。また、前記ボルトは、引張強度が１４００ＭＰａ以上であることが好ましい。
【００１０】
本発明は、更にボルトの製造方法も含むものであって、該製造方法は、前記化学成分を有する鋼を用い、熱間圧延を、１０５０℃以上に加熱してから行い、かつ仕上げ圧延温度を１０００℃以下とし、更に、ボルト成形後に行う焼入れ焼戻しにおいて、焼戻しを、３７０℃以上であって下記式（２）に示すＴ℃以下の温度で行うところに特徴を有する。
Ｔ（℃）＝６８．２Ｌｎ［Ｓｉ］＋４８０  …（２）
（式（２）において、Ｌｎは自然対数を示し、［Ｓｉ］は鋼中Ｓｉ量（質量％）を示す。）
【００１１】
前記Ｆｅ酸化層を有するボルトを得るにあたり、前記焼戻しは、ボルト軸部の表面のＦｅ酸化層が０〜１００ｎｍに抑えられたボルトを用い、雰囲気を酸素濃度が１０ｐｐｍ（体積基準）以下の不活性ガス雰囲気とすることが好ましい。
【発明の効果】
【００１２】
本発明によれば、鋼の化学成分を適切に制御した上で製造条件を適切に調整することによって、遅れ破壊の起点となるオーステナイト結晶粒界の強度を高くし、かつ炭化物等の水素トラップサイトを低減させているため、水素量が比較的少ない環境はもとより、水素トラップサイトがすべて消費されるような水素量の多い環境においても、優れた耐水素脆化特性を発揮する高強度ボルトを実現できる。
【００１３】
更に製造条件を適切に調整することによって、水素の侵入を抑制する緻密なＦｅ酸化層をボルトの表面に形成しているため、過酷な腐食環境下においても、優れた耐水素脆化特性を発揮するボルトを実現できる。
【００１４】
また本発明のボルトの製造に用いられる鋼は、優れた熱間延性や冷間加工性（冷間鍛造性、特にはボルト圧造性）に優れているので、上記ボルトを生産性良く製造することができる。
【図面の簡単な説明】
【００１５】
【図１】図１は、耐水素脆化値（耐水素脆化特性の評価結果）とＧ値の関係を示した図である。
【図２】図２は、本発明鋼と比較鋼のオーステナイト結晶粒界を撮影した写真である。
【図３】図３は、腐食環境での耐水素脆化特性の測定に用いた試験片の形状を示した概略図である。
【発明を実施するための形態】
【００１６】
本発明者らは、高強度ボルトの遅れ破壊現象の要因の一つである水素脆化現象について、各種合金成分の含有量や鋼材の組織、特に、従来から水素の無害化に有効であるとされてきた炭窒化物による水素トラップサイトの効果について改めて検証した。その結果、炭窒化物による水素トラップサイトは、水素脆化の主要因とされる拡散性水素を固着し無害化する効果は確かにあるものの、前述した通り、これらの水素トラップサイトに固着された水素は、鋼材の温度変化や負荷される応力の変動によって容易にトラップサイトから放出され、再び拡散性水素として水素脆化を引き起こす原因となることが判明した。また、水素トラップサイトから放出された水素は、周囲に別の水素トラップサイトがあれば再び固着し無害化されるが、鋼中の水素トラップサイトが飽和状態になるような水素量の多い環境では、放出された水素が再固着されないため、水素脆化が容易に起こることが確認できた。
【００１７】
そこで本発明者らは、鋼中の水素トラップサイトが飽和状態になるような水素量の多い環境であっても、耐水素脆化特性を向上させる方法について鋭意研究を重ねた。その結果、上記環境では、水素脆化の起点となるオーステナイト結晶粒界（以下、単に「結晶粒界」ということがある。）の強度を高めることが最も有効な手段であることが判明した。また、オーステナイト結晶粒界の強度を高める方法として、従来は、焼戻し温度を高くして結晶粒界に析出した炭化物を分断する手法が採用されていたが、本発明では、オーステナイト結晶粒界に炭化物が極力析出しないようにすることが有効であり、かつそのためには、ボルト成形後に行う焼入れ焼戻しにおいて、焼戻しを比較的低温域で行うことが最も有効であることを見出した。
【００１８】
尚、一般的に前記焼戻しの温度が３７０℃未満であると、降伏応力と引張強度の比（降伏比）が低下し、ボルト締結時の軸力を高くすることが困難となり、またリラクセーション特性も低下することが懸念される。そこで、焼戻し温度を３７０℃以上とすることを前提に、焼戻し温度が３７０℃以上であってもオーステナイト結晶粒界にセメンタイト等の炭化物が析出し難い鋼の成分組成について検討した。
【００１９】
その結果、Ｓｉを１．０％以上含有させれば、炭化物の析出温度を高温側にシフトできることを見出した。これは、焼入れ後の鉄中に固溶している炭素の周囲にＳｉが存在することにより、焼戻し時の炭素の拡散が阻害され、炭化物が析出しにくくなるためと推察される。この様に本発明では、Ｓｉを一定量以上含有させることにより、炭化物の析出温度を高温側にシフトできる。その結果本発明では、３７０℃以上で焼戻して高降伏比を達成できると共に、後述する式（２）の通り鋼中Ｓｉ量によって決定される焼戻し温度以下とすることによって、オーステナイト結晶粒界への炭化物析出が抑制され、耐水素脆化特性を向上させることができる。
【００２０】
特に、炭化物の析出が抑制されることにより、ε炭化物やη炭化物などの遷移炭化物が安定化し、それら遷移炭化物は鋼中の水素拡散を遅延する効果も有しているため、本発明のボルトは、水素透過試験によって求められる見た目の水素拡散係数が９．５×１０-7ｃｍ2／ｓ以下と遅いことも特徴である。前記水素拡散係数が低く、オーステナイト結晶粒界への水素の集積が遅いことも、耐水素脆化特性の向上に作用していると考えられる。
【００２１】
本発明では、上述の通り、オーステナイト結晶粒界に析出する炭化物を極力抑制する。詳細には、ボルト軸部のオーステナイト結晶粒界に析出した炭化物の割合を示すＧ値［（Ｌ／Ｌ０）×１００］（％）が下記式（１）を満たすようにする。
（Ｌ／Ｌ０）×１００≦６０  …（１）
（式（１）において、
Ｌ：オーステナイト結晶粒界に析出した厚さ５０ｎｍ以上の炭化物の合計長さ、
Ｌ０：オーステナイト結晶粒界の長さを示す。）
【００２２】
即ち、本発明のボルトは、オーステナイト結晶粒界に球状炭化物や膜状炭化物が存在しないか、前記炭化物は、存在しても前記結晶粒界の長さに対して６０％以下に抑えられている。また、結晶粒界上に前記炭化物が存在した場合でも、炭化物の厚み（結晶粒界に対して垂直方向の長さ）が５０ｎｍ以下の場合は耐水素脆化特性への悪影響度は低いため無視できる。上記Ｇ値は、好ましくは４５％以下であり、より好ましくは３５％以下である。オーステナイト結晶粒界に析出する炭化物の量は、少なければ少ないほど好ましいことから下限は特に限定されないが、通常は約５％以上である。
【００２３】
また、本発明のボルトは、ボルト軸部のオーステナイト結晶粒度番号が９．０以上である。オーステナイト結晶粒を微細化することによって靭性が向上し、耐水素脆化特性および降伏比を向上させることができる。該オーステナイト結晶粒度番号は、好ましくは９．５以上であり、より好ましくは１０．０以上である。該オーステナイト結晶粒度番号は大きいほど好ましく上限は特に限定されないが、通常は１５以下である。
【００２４】
更に本発明者らは、過酷な腐食環境下における耐水素脆化特性をより向上させるには、ボルト製造時の焼入れ焼戻し工程で生成するボルト表層部の酸化層の種類と厚さを制御することが好ましいことを見出した。上記酸化層の種類と厚さが、鋼中への水素侵入特性に強く影響を及ぼすからである。具体的には、上記ボルト表層部の酸化層として、ＳｉおよびＣｕを含有し、かつ厚さが２．０〜１００ｎｍのＦｅ酸化層が、耐食性に優れた緻密な層であり、鋼中への水素侵入を抑制する効果が非常に高いことが判明した。
【００２５】
本発明のＦｅ酸化層について以下に説明する。本発明のＦｅ酸化層は、ＳｉおよびＣｕを含有するものであり、主に（Ｆｅ、Ｓｉ）3Ｏ4、（Ｆｅ、Ｃｒ）3Ｏ4等を含有する（尚、Ｃｕは主に、Ｆｅ酸化層内に単独で存在していると考えられる）。また、本発明のＦｅ酸化層は、ＥＤＸ（Ｅｎｅｒｇｙ  Ｄｉｓｐｅｒｓｉｖｅ  Ｘ−ｒａｙ  Ｓｐｅｃｔｒｏｍｅｔｅｒ）で分析したときに、加速電圧２０ｋＶでのＳｉ、Ｃｕのスペクトルが、ノイズ成分と明らかに区別できる量を含有している。
【００２６】
本発明のＦｅ酸化層は、緻密なものであり、水素侵入抑制作用を有している。その作用を十分に発揮させるには、上記酸化層の厚みが２．０ｎｍ以上であることが好ましい。より好ましくは５ｎｍ以上であり、更に好ましくは１０ｎｍ以上である。本発明に係る緻密なＦｅ酸化層は非常に薄いものであり、その上限は１００ｎｍ以下である。
【００２７】
次に、本発明に係るボルト（ボルト用鋼）の化学成分組成について述べる。
【００２８】
Ｃ：０．３０〜０．５０％
Ｃは、鋼の引張強度を確保するために添加する必要がある。高強度（特には、引張強度１４００ＭＰａ以上）を確保するため、Ｃ量は０．３０％以上と定めた。Ｃ量は、好ましくは０．３５％以上であり、より好ましくは０．３９％以上である。一方、Ｃ量が過剰になると、靭性の低下を招くと共に、オーステナイト結晶粒界に炭化物が生成し易くなり粒界強度の低下が生じて、耐水素脆化特性が劣化する。更には、ボルトの製造時に必要な冷間加工性（冷間鍛造性、特にはボルト圧造性）の低下も生じる。また、腐食環境ではＣ量が過剰になると耐食性が悪化する。そこでＣ量を０．５０％以下と定めた。Ｃ量は、好ましくは０．４８％以下であり、より好ましくは０．４５％以下である。
【００２９】
Ｓｉ：１．０〜２．５％
Ｓｉは、溶製時の脱酸剤として作用するとともに、鋼を強化する固溶元素として必要な元素である。また本発明においてＳｉは、上述の通り、オーステナイト結晶粒界に析出する炭化物を抑制して該結晶粒界の強度を高くするとともに、遷移炭化物を安定化させ、鋼中の水素拡散係数を低下させる元素としても重要である。このような作用を発揮させるため、Ｓｉ量は１．０％以上と定めた。Ｓｉ量は好ましくは１．２％以上であり、より好ましくは１．５％以上である。一方、Ｓｉ量が過剰になると、鋼材の冷間加工性が低下するとともに、焼入れ時における粒界酸化を助長して耐水素脆化特性を低下させる。そこで、Ｓｉ量は２．５％以下と定めた。Ｓｉ量は、好ましくは２．３％以下であり、より好ましくは２．０％以下である。
【００３０】
Ｍｎ：０．１〜１．５％
Ｍｎは、焼入れ性向上元素であり、高強度化を達成する上で重要な元素である。また、ＭｎはＳと化合物を形成しやすいため、一定以上添加することにより、結晶粒界に析出して粒界強度の低下を招くＦｅＳの生成を抑制する効果も有する。このような作用を有効に発揮させるため、Ｍｎ量は０．１％以上と定めた。Ｍｎ量は、好ましくは０．１３％以上であり、より好ましくは０．１５％以上である。一方、Ｍｎ量が過剰になると、粒界へのＭｎＳの偏析を助長して粒界強度が低下し耐水素脆化特性が低下する。そこで、Ｍｎ量を１．５％以下と定めた。Ｍｎ量は、好ましくは１．０％以下であり、より好ましくは０．５％以下である。
【００３１】
Ｐ：０．０１５％以下（０％を含まない）
Ｐは、粒界偏析を起こして粒界強度を低下させ、耐水素脆化特性を低下させる。そこで、Ｐ量は０．０１５％以下と定めた。Ｐ量は好ましくは０．０１０％以下であり、より好ましくは０．００８％以下である。Ｐ量は少なければ少ないほど好ましいが、鋼材の製造コストの増加を招くため、０％とすることは難しく、０．００１％程度の残存は許容される。
【００３２】
Ｓ：０．０１５％以下（０％を含まない）
Ｓは、硫化物（ＭｎＳ）を形成する元素である。Ｓ量が過剰になると、前記ＭｎＳとして粗大なものが形成され、この粗大なＭｎＳが応力集中箇所となって耐水素脆化特性の低下を招く。そこでＳ量は、０．０１５％以下と定めた。Ｓ量は、好ましくは０．０１０％以下であり、より好ましくは０．００５％以下である。Ｓは、Ｐと同様に少なければ少ないほど好ましいが、鋼材の製造コストの増加を招くため、０％とすることは難しく、０．００１％程度の残存は許容される。
【００３３】
Ｃｒ：０．１５〜２．４％
Ｃｒは、球状化焼鈍時に球状炭化物形成の核となり、軟化を促進させることができるため、ボルトの製造時に必要な冷間鍛造性（特には、ボルト圧造性）を向上する上で重要な元素である。また、腐食環境での鋼の耐食性向上にも寄与する元素である。このような作用を有効に発揮させるため、Ｃｒ量は０．１５％以上と定めた。Ｃｒ量は、好ましくは０．５％以上であり、より好ましくは０．８％以上である。一方、Ｃｒ量が過剰になると、粗大な炭窒化物が形成して靭性が劣化し、その結果、耐水素脆化特性が劣化する。そこで、Ｃｒ量を２．４％以下と定めた。Ｃｒ量は、好ましくは１．５％以下であり、より好ましくは１．３％以下、更に好ましくは１．２％以下である。
【００３４】
Ａｌ：０．１０％以下（０％を含まない）
Ａｌは、Ｓｉと同様に溶製時の脱酸剤として機能するとともに、鋼中のＮと結合しＡｌＮを生成することによって、結晶粒成長を抑制し、結果として結晶粒の微細化により耐水素脆化特性を向上させることのできる元素である。よって、Ａｌ量は０．０１０％以上とすることが望ましく、より好ましくは０．０１５％以上である。一方、Ａｌ量が過剰になると、Ａｌ2Ｏ3などの酸化物系介在物を生成し、応力集中源となって耐水素脆化特性を低下させる。また、粗大なＡｌＮが生成して、結晶粒の微細化が図れず、靭性が低下することによっても耐水素脆化特性が低下する。そこで、Ａｌ量は０．１０％以下と定めた。Ａｌ量は、好ましくは０．０７％以下であり、より好ましくは０．０５％以下である。
【００３５】
Ｎ：０．０１５％以下（０％を含まない）
Ｎは、窒化物を形成して結晶粒を微細化し、ひいては耐水素脆化特性を向上させる元素である。このような作用を有効に発揮させるため、Ｎ量は０．００１％以上とすることが好ましく、より好ましくは０．００２％以上であり、さらに好ましくは０．００４％以上である。一方、Ｎ量が過剰になると、鋼中に固溶するＮ量が増大し、ボルトの製造時に必要な冷間加工性およびボルトの耐水素脆化特性を低下させる。従って、Ｎ量は０．０１５％以下と定めた。Ｎ量は、好ましくは０．００７％以下であり、より好ましくは０．００６％以下である。
【００３６】
Ｃｕ：０．１０〜０．５０％およびＮｉ：０．１〜１．０％を含有し、かつ［Ｎｉ］／［Ｃｕ］≧０．５
Ｃｕは、遷移炭化物の析出が起きる低温焼戻しでの強度を確保するのに有効な元素である。また、腐食環境での鋼の耐食性を向上することもできる。このような作用を有効に発揮させるため、Ｃｕ量は０．１０％以上と定めた。Ｃｕ量は、好ましくは０．１５％以上であり、より好ましくは０．２０％以上である。一方、Ｃｕ量が過剰になると、前記効果が飽和するとともに、熱間延性が低下して鋼の生産性が低下する。また冷間加工性の低下や靭性の低下を招く。更に、ボルト加工時の鋼材硬さが増加して金型寿命の低下ももたらす。そこでＣｕ量は０．５０％以下と定めた。Ｃｕ量は、好ましくは０．４０％以下であり、より好ましくは０．３０％以下である。
【００３７】
Ｎｉは、Ｃｕと同様に、遷移炭化物の析出が起きる低温焼戻しでの強度を確保するのに有効な元素である。また、靭性を高める作用があり、Ｃｕ増量に伴う熱間延性の低下を補う作用を有する。さらに、腐食環境での鋼の耐食性を向上することもできる。これらの作用を有効に発揮させるため、Ｎｉ量は０．１％以上と定めた。Ｎｉ量は好ましくは０．３０％以上であり、より好ましくは０．３５％以上である。一方、Ｎｉ量が過剰になっても上記効果が飽和し、製造コストの増加を招くため、Ｎｉ量は１．０％以下と定めた。Ｎｉ量は好ましくは０．６％以下であり、より好ましくは０．４５％以下である。
【００３８】
さらに、Ｃｕ量とＮｉ量はそれぞれ前記範囲を満たすと共に、［Ｎｉ］／［Ｃｕ］≧０．５（前記［Ｎｉ］は鋼中Ｎｉ量（質量％）を示し、前記［Ｃｕ］は鋼中Ｃｕ量（質量％）を示す）となるようにする。Ｃｕ量に対してＮｉ量を所定以上添加することによって、上記した通り、Ｃｕ増量に伴う熱間延性の低下を補うことができる。［Ｎｉ］／［Ｃｕ］は好ましくは１．０以上であり、より好ましくは１．５以上である。
【００３９】
Ｔｉ：０．０５〜０．２０％およびＶ：０．２０％以下（０％を含む）を含有し、かつ［Ｔｉ］＋［Ｖ］：０．０８５〜０．３０％
ＴｉおよびＶはいずれも、微細な炭化物を生成し、結晶粒を微細化することで靭性を向上させる効果を有する元素である。このような効果を有効に発揮させるため、Ｔｉ量は０．０５％以上と定めた。Ｔｉ量は、好ましくは０．０６０％以上であり、より好ましくは０．０６５％以上である。またＶ量は、好ましくは０．１０％以上であり、より好ましくは０．１４％以上である。一方、ＴｉおよびＶはいずれも、過剰に含まれると粗大な炭窒化物を形成し、ボルトの製造時に必要な冷間鍛造性（特にはボルト圧造性）が劣化する。また、ＴｉおよびＶはいずれも、過剰に含まれると水素トラップサイトが増加して鋼中の水素量が増加し、温度変化や応力変動等によりトラップサイトから水素が開放された際、水素脆化を起こしやすくなる。よって本発明では、ＴｉおよびＶの上限をそれぞれ０．２０％以下と定めた。Ｔｉ量は、好ましくは０．１５％以下であり、より好ましくは０．１０％以下である。またＶ量は、好ましくは０．１８％以下であり、より好ましくは０．１７％以下である。さらにＴｉとＶの結晶粒微細化の効果を有効に発揮させるため、本発明ではＴｉ量とＶ量の合計量（［Ｔｉ］＋［Ｖ］）を０．０８５％以上と定めた。好ましくは０．１％以上であり、より好ましくは０．２％以上である。一方、ＴｉとＶによる水素トラップサイトの効果を低減するため、前記Ｔｉ量とＶ量の合計量（［Ｔｉ］＋［Ｖ］）は０．３０％以下とした。好ましくは０．２６％以下であり、より好ましくは０．２４％以下である。
【００４０】
本発明に係るボルトの基本成分は上記の通りであり、残部は実質的に鉄である。但し、原料、資材、製造設備等の状況によって持ち込まれる不可避的不純物が鋼中に含まれることは当然に許容される。本発明に係るボルトは、必要に応じて下記のＭｏを更に含んでも良い。
【００４１】
Ｍｏ：０．１％以下（０％を含まない）
Ｍｏは、焼入れ性向上元素であり、高強度を達成するのに有効な元素である。また、粒界酸化抑制効果を有しているため、本発明のようにＳｉの添加量が多い鋼材には有効な元素である。このような効果を有効に発揮させるため、Ｍｏ量は０．０１％以上含有させることが好ましく、より好ましくは０．０３％以上である。一方、Ｍｏ量が過剰になると、ボルトの製造コストの増加をもたらすため、Ｍｏ量は０．１％以下とするのが好ましく、より好ましくは０．０８％以下であり、さらに好ましくは０．０７％以下である。
【００４２】
本発明のボルトは、上記化学成分を有する鋼を通常の溶製法に従って溶製し、鋳造、熱間圧延、伸線した後、球状化焼鈍等の軟質化処理を行い、脱スケールと仕上げ伸線の後、冷間圧造または冷間鍛造などによってボルト成型し、さらに焼入れ焼戻し処理することによって製造できる。上記化学成分組成を有する鋼材を用いることによって、高強度と耐水素脆化特性に優れたボルトを得ることができるが、高強度であって耐水素脆化特性に一層優れたボルトを得るためには、上記した一連の工程のうち熱間圧延と焼入れ焼戻し処理の条件を適切に制御して製造することが重要である。また焼入れ条件を制御することも好ましい。以下、ボルトの製造方法について説明する。
【００４３】
オーステナイト結晶粒界に析出した炭化物量を低減するためには焼入れ時に炭化物を十分に固溶させる必要があるが、そのためには前組織の炭化物の析出を均一にしておく必要がある。前組織は一般的には球状化組織となるが、球状化組織での炭化物の分散を均一にするには、熱間圧延前の加熱温度（ビレットでの再加熱温度）および熱間圧延条件を適切に制御して、球状化炭化物の核となるＣｒ、Ｔｉ、Ｖ等の炭化物を微細析出させることや、オーステナイト結晶粒界の三重点の数を増やすこと、すなわちオーステナイト結晶粒を微細化することが重要である。
【００４４】
まず熱間圧延前の加熱温度（ビレットの再加熱温度）を１０５０℃以上として、Ｃｒ、Ｔｉ、Ｖ等をオーステナイト域に固溶させる必要がある。該加熱温度が低いと、Ｃｒ、Ｔｉ、Ｖ等がオーステナイト中に十分固溶しないため、熱間圧延で微細な炭化物を析出させることが困難となる。また、後の球状化焼鈍が不十分となり、冷間加工性が低下する。上記加熱温度は、好ましくは１１００℃以上とすることが良く、より好ましくは１１５０℃以上である。尚、製造コストの観点から上限温度は１３００℃程度である。
【００４５】
次に、熱間圧延ではオーステナイト結晶粒微細化のため、仕上げ圧延温度を低めとする必要がある。また、仕上げ圧延温度を低めとすることで鋼材にひずみを残すこともできるため、球状化炭化物をより均一に分散させることが可能となる。こうした観点から、仕上げ圧延温度の上限は１０００℃とする必要がある。１０００℃を超える温度では、オーステナイト結晶粒が粗大化し、かつひずみも残らないため、球状化炭化物の分散が不均一となる。仕上げ圧延温度は、好ましくは９５０℃以下であり、より好ましくは９００℃以下である。しかしながら、仕上げ圧延温度が低すぎると、圧延荷重の増大や表面疵の発生増加があり非現実的であるので、その下限は７００℃とすることが好ましい。ここで、仕上げ圧延温度とは、最終圧延パス前または圧延ロール群前の放射温度計で測定可能な表面の平均温度である。
【００４６】
次に、焼入れ焼戻し処理の条件について、工程順に述べる。まず、焼入れ時の加熱温度は８６０〜９４０℃とすることが好ましい。焼入れ時の加熱温度が低すぎると、熱間圧延や軟質化処理で生成した炭化物が十分に固溶しないため強度が低下するとともに、オーステナイト結晶粒界に粗大な炭化物が残留した場合は水素脆化の起点となるため、耐水素脆化特性が劣化する。より好ましい加熱温度は８８０℃以上、更に好ましくは８９０℃以上である。一方、焼入れ温度が高すぎると、結晶粒が粗大化して耐水素脆化特性が低下する。より好ましくは９２０℃以下であり、さらに好ましくは、９１０℃以下である。
【００４７】
焼入れ時の雰囲気は、特に限定されないが、製造コストの観点からは通常の大気雰囲気で処理することが望ましい。
【００４８】
尚、後述する焼戻し工程にて、ボルト軸部の表層に緻密なＦｅ酸化層を形成させることにより耐食性を向上させる場合には、焼戻し前のボルト軸部にＦｅ酸化層が存在しないか、またはＦｅ酸化層が存在しても１００ｎｍ以下に抑えられた状態とすることが好ましい。焼戻し前に１００ｎｍを超えるような疎なＦｅ酸化層が存在すると、焼戻しにおいて、本発明の緻密な酸化層の形成が妨げられるためである。焼入れ時において、上記Ｆｅ酸化層の形成を抑えるには、焼入れ時の雰囲気を、疎なＦｅ酸化層を形成させないような条件、すなわち酸素濃度を低減した不活性ガス雰囲気とすることが挙げられる。
【００４９】
尚、大気雰囲気で焼入れを行った場合は、疎な酸化層が形成するが、この場合、形成した疎な酸化層を除去すれば良い。疎な酸化層の除去方法は特に限定されず、例えば酸洗いしてもよいし、機械的に除去してもよい。また、加熱方法に関しては特に限定されず、通常の電気炉・ガス炉で実施しても良いし、高周波加熱により実施しても良い。
【００５０】
焼戻しにおいては、焼戻し温度：３７０℃以上であって下記式（２）に示すＴ℃以下とする。
Ｔ（℃）＝６８．２Ｌｎ［Ｓｉ］＋４８０  …（２）
（式（２）において、Ｌｎは自然対数を示し、［Ｓｉ］は鋼中Ｓｉ量（質量％）を示す。）
焼戻しでの炭化物の析出温度は、鋼中Ｓｉ量によって変化し、（６８．２Ｌｎ［Ｓｉ］＋４８０）℃で表される。この温度より高くなると、結晶粒界に炭化物が析出し、粒界強度の低下により耐水素脆化特性が劣化する。よって焼戻しは、（６８．２Ｌｎ［Ｓｉ］＋４８０）℃以下（Ｔ℃以下）の温度で行う。好ましくは（Ｔ−２０）℃以下、即ち（６８．２Ｌｎ［Ｓｉ］＋４６０）℃以下であり、より好ましくは（Ｔ−４０）℃以下、即ち（６８．２Ｌｎ［Ｓｉ］＋４４０）℃以下である。一方、焼戻し温度を低くしすぎると、前述した通り降伏比が低下し、ボルトを高い軸力で締結することが困難となる。そのため３７０℃以上で焼戻し処理を行う。焼戻し温度は、好ましくは４００℃以上、より好ましくは４２０℃以上であり、更に好ましくは４２５℃以上である。
【００５１】
焼戻し時の雰囲気も特に限定されないが、製造コストの観点からは通常の大気雰囲気で処理することが望ましい。但し、緻密なＦｅ酸化層を形成させることにより耐食性を向上させる場合は、雰囲気を酸素濃度が１０ｐｐｍ（体積基準）以下の不活性ガス雰囲気とするのがよい。酸素濃度が１０ｐｐｍを超える雰囲気下で焼戻しを行うと、疎な酸化層が形成する。不活性ガスとしては、例えばＮ2やアルゴンなどを用いることができる。加熱方法に関しては特に限定されず、通常の電気炉・ガス炉で実施しても良いし、高周波加熱により実施しても良い。
【００５２】
また、焼入れ焼戻しの他の条件は、上記した温度範囲を考慮して適宜設定でき、例えば以下の範囲から選択できる。
【００５３】
〔焼入れ条件〕
加熱後の保持時間：５分以上（より好ましくは１５分以上）、６０分以下（より好ましくは３０分以下）
冷却条件：油冷または水冷
〔焼戻し条件〕
加熱後の保持時間：１０分以上（より好ましくは２０分以上）、９０分以下（より好ましくは４５分以下）
冷却条件：油冷または水冷
【００５４】
本発明のボルトは、特に引張強度が１４００ＭＰａ以上の高強度を有するものであって、この様に高強度であっても優れた耐水素脆化特性を発揮するものである。
【実施例】
【００５５】
以下、実施例を挙げて本発明をより具体的に説明するが、本発明はもとより下記実施例によって制限を受けるものではなく、前・後記の趣旨に適合し得る範囲で適当に変更を加えて実施することも勿論可能であり、それらはいずれも本発明の技術的範囲に含まれる。
【００５６】
［実施例１］
実施例１では、耐水素脆化特性として特に、陰極チャージ環境での耐水素脆化特性を調査した結果を説明する。
【００５７】
表１に示す化学成分（残部は鉄および不可避的不純物）の鋼を、通常の溶製法に従って溶製し鋳造した後、表２および表３に示す条件（再加熱温度、仕上げ圧延温度）にて熱間圧延を行いφ１４ｍｍの圧延材を得た。前記圧延材を脱スケール・皮膜処理後、伸線、球状化焼鈍（いずれの例も、球状化焼鈍は、７６０℃で５時間行った）を実施し、更に脱スケール・被膜処理後、仕上げ伸線を実施した。得られた鋼線からパーツフォーマー（阪村機械製作所製：ＮＢＰ５５０）を用いてＭ１２×１．２５Ｐ、長さ２００ｍｍＬのフランジボルトを冷間圧造で作製した。ボルトの製造に必要なボルト圧造性（冷間圧造性）は、フランジ部の割れの有無で評価した（下記表２および表３において、フランジ部の割れありの場合をボルト圧造性「×」（不良）と示し、フランジ部の割れなしの場合をボルト圧造性「〇」（良好）と示している）。その後、前記ボルト圧造性が「〇」のボルトを用いて、下記表２または表３に示す条件で焼入れ焼戻しを実施した。その他の焼入れ焼戻し条件については、焼入れの加熱時間：３０分、焼入れの炉内雰囲気：大気、焼入れの冷却条件：油冷（７０℃）、焼戻しの加熱時間：４５分、焼戻しの炉内雰囲気：大気、焼戻しの冷却条件：油冷（２５℃）とした。
【００５８】
【表１】
2013163865.tif 000002
【００５９】
焼入れ焼戻しを行ったボルトについて、以下の要領で、軸部のオーステナイト結晶粒度、引張強度、および降伏比の測定、オーステナイト結晶粒界に析出した炭化物の観察、ならびに、水素拡散係数の測定および耐水素脆化特性の評価を行った。
【００６０】
（１）オーステナイト結晶粒度の測定
ボルトの軸部を横断面（ボルトの軸に対して垂直な断面。以下同じ）で切断後、Ｄ／４位置（Ｄは軸部の直径）の任意の０．０３９ｍｍ2の領域を光学顕微鏡で観察し（倍率：４００倍）、ＪＩＳ  Ｇ０５５１に従って結晶粒度番号を測定した。測定は４視野について行い、これらの平均値をオーステナイト結晶粒度番号（γ結晶粒度番号）とした。
【００６１】
（２）引張強度および降伏比の測定
ボルトの引張強度はＪＩＳ  Ｂ１０５１に従って引張試験を行い求めた。また、降伏比は０．２％耐力を引張強度で除すことで求めた。そして、上記引張強度が１４００ＭＰａ以上でかつ上記降伏比が０．９０以上の場合を、機械的特性が「○」（良好）、上記引張強度と上記降伏比の少なくとも一つが上記基準に満たない場合を、機械的特性が「×」（不良）と評価した。
【００６２】
（３）オーステナイト結晶粒界に析出した炭化物の観察
上記引張試験で得られた引張強度が１４００ＭＰａ以上でかつ降伏比が０．９０以上のものを対象に、オーステナイト結晶粒界に析出した炭化物の観察を下記の通り行った。尚、表３におけるＮｏ．１５とＮｏ．１９は、引張強度が１４００ＭＰａに満たない例であるが、参考までに、このオーステナイト結晶粒界に析出した炭化物の観察も行った。
【００６３】
オーステナイト結晶粒界に析出した炭化物の観察は次の通り行った。即ち、上記ボルトの軸部を横断面で切断後、集束イオンビーム加工装置 (FIB:Focused Ion Beam Process、日立製作所製:FB-2000A)により薄膜試験片を作製した。次いで、透過型電子顕微鏡（日立製作所製、ＪＥＭＳ−２１００Ｆ）を用いて１試料につき３枚ずつ、倍率１５万倍でオーステナイト結晶粒界を撮影し、画像解析で、結晶粒界に析出した炭化物の長さと厚さ（厚さは、オーステナイト結晶粒界に対して垂直方向の長さ）を算出した。そして、オーステナイト結晶粒界に析出した厚さ５０ｎｍ以上の炭化物の長さ（Ｌ）をオーステナイト結晶粒界の長さ（Ｌ０）で除し、百分率で表すことにより、オーステナイト粒界上の炭化物の占有率（Ｇ値）を求めた。３枚の写真についてそれぞれＧ値を求め、その平均値を表２および表３に記載した。
【００６４】
次に、上記引張試験で得られた引張強度が１４００ＭＰａ以上でかつ降伏比が０．９０以上のものを対象に、下記（４）水素拡散係数の測定と（５）耐水素脆化特性の評価を行った。尚、表３におけるＮｏ．１５は、引張強度が１４００ＭＰａに満たない例であるが、参考までに、この（４）水素拡散係数の測定と（５）耐水素脆化特性の評価を行った。
【００６５】
（４）水素拡散係数の測定
水素拡散係数は、上記ボルトの軸部を横断面で切断後、機械研磨、次いで電解研磨を実施し、０．１ｍｍ厚さの薄板材に加工した後、電気化学的水素透過試験にて測定した。具体的には、板材の両表面を水素発生／水素引抜面とし、酸溶液の電気分解により生成した水素原子が板材を透過する速度（経時変化）を評価した。透過水素流束の検出は、水素引抜面・アルカリ溶液中での酸化電流の測定によった。試験は室温条件で実施し、水素発生〜定常透過（Ｂｕｉｌｄ  Ｕｐ）、水素発生停止〜水素透過停止（Ｄｅｃａｙ）の各過程カーブを３回取得し、拡散係数は拡散方程式の理論解に対して測定結果をカーブフィッティングすることにより実施した。得られたＢｕｉｌｄ  Ｕｐ、Ｄｅｃａｙでの各３回、計６回の測定結果を平均し、水素拡散係数とした。なお、実験に用いた溶液、電解条件、試験面積を以下に示す。
試験液：水素検出側  １Ｎ−ＮａＯＨ
水素発生側  ０．５ｍｏｌ／Ｌ  Ｈ2ＳＯ4 ＋ ０．０１ｍｏｌ／Ｌ  ＫＳＣＮ
電解条件：水素検出側  １５０ｍＶ  ｖｓ  Ａｇ／ＡｇＣｌ
水素発生側  ＢｕｉｌｄＵｐ  ５ｍＡ／ｃｍ2、Ｄｅｃａｙ  １ｍＡ／ｃｍ2
試験面積：０．１８ｃｍ2
【００６６】
（５）耐水素脆化特性の評価
耐水素脆化特性の評価は、上記ボルトの軸部に応力集中係数が３となる切欠きを機械加工によって作製し、切欠き底の面積に対して１５００ＭＰａの定荷重を負荷後、ただちに切欠き部に陰極チャージを施した。また、最初の３時間は室温（２５℃）で実施したが、次の３時間はヒーターで溶液部を加熱することにより５０℃で試験を実施し、その後は室温と５０℃を３時間毎に繰返し実施した。結果は破断までの時間を測定することにより評価し、破断が生じなかった場合は１２０時間で試験を打ち切った。試験結果は破断までの時間を１２０で除した値を耐水素脆化値とした。そして、この耐水素脆化値が０．６０以上の場合を耐水素脆化特性に優れている（○）と評価し、前記耐水素脆化値が０．６０未満の場合を耐水素脆化特性に劣る（×）と評価した。尚、実験に用いた溶液、電解条件は以下の通りである。
試験液：ｐＨ３−Ｈ2ＳＯ4 ＋ ０．０１ｍｏｌ／Ｌ  ＫＳＣＮ 
電解電流密度：０．０１ｍＡ／ｃｍ2
【００６７】
これらの結果を表２および表３に示す。
【００６８】
【表２】
2013163865.tif 000003
【００６９】
【表３】
2013163865.tif 000004
【００７０】
表１〜３から次のように考察できる（以下のＮｏ．は、表２および表３の「実験Ｎｏ．」を示す）。即ち、Ｎｏ．１〜１２は、鋼の成分組成も製造条件も適切に制御されているため、いずれも１４００ＭＰａ以上の高強度を達成し、かつ優れた耐水素脆化特性を実現している。
【００７１】
一方、Ｎｏ．１３〜３４は、鋼の化学成分組成および製造条件の少なくともいずれかが不適切であったために、ボルト製造時に割れが生じたり、強度または耐水素脆化特性が劣る結果となった。
【００７２】
Ｎｏ．１３は、再加熱温度が低い例であり、Ｃｒ、Ｔｉ、Ｖ等の粗大な炭窒化物が鋼中に残留したため、後の球状化焼鈍が不十分となり、ボルト圧造性が低下した。
【００７３】
Ｎｏ．１４は、焼戻し温度が３７０℃よりも低い例であり、降伏比が低くなったためボルトとしての特性を満足することができなかった。
【００７４】
Ｎｏ．１５〜１８は、焼戻し温度がＴ値よりも高い例であり、結晶粒界上に炭化物が多く析出したため、粒界強度が低下し、耐水素脆化特性が低下した。
【００７５】
Ｎｏ．１９〜２１は、複数の添加元素が本発明要件を満たさないため、引張強度、降伏比、耐水素脆化特性を同時に満足することが困難な例である。Ｎｏ．１９はＪＩＳ規格鋼であるＳＣＭ４３５を用いた例であるが、Ｓｉ量が不足しているためＴ値が３７０℃よりも低くなった。尚、Ｎｏ．１９では、４８０℃で焼戻しを実施したが、引張強度が１４００ＭＰａを下回った。
【００７６】
Ｎｏ．２０、２１はＭｏ量が多いため、焼戻し温度を高くしても、Ｍｏの硬化作用により引張強度と降伏比を確保することは可能である。しかしながらＮｏ．２０、２１はＳｉ量が不足しており、Ｔ値が３７０℃を下回っているため、高降伏比と優れた耐水素脆化特性を同時に満足することができなかった。Ｎｏ．２０、２１では、それぞれ５８０℃、４００℃で焼戻しを行ったが、いずれもオーステナイト結晶粒界に炭化物が多く生成したため、耐水素脆化特性が悪化した。
【００７７】
Ｎｏ．２２はＣが少ない例であり、４００℃で焼戻しても引張強度が１４００ＭＰａ未満となった。
【００７８】
Ｎｏ．２３はＳｉが少ない例であり、Ｔ値が３７０℃よりも低く、高降伏比と優れた耐水素脆化特性を同時に満足することができなかった。本実施例では４００℃で焼戻しを実施したが、オーステナイト結晶粒界に炭化物が多数析出したため耐水素脆化特性を満足できなかった。
【００７９】
Ｎｏ．２４はＭｎが少ない例であり、Ｎｏ．２５はＭｎが多い例である。Ｎｏ．２４では、結晶粒界の一部にＦｅＳが生成し、粒界強度が低下したため耐水素脆化特性が低下した。またＮｏ．２５では、ＭｎＳの粒界偏析が粒界強度の低下をもたらし、耐水素脆化特性が低下した。
【００８０】
Ｎｏ．２６はＣｕが少ない例であり、Ｎｏ．２７はＣｕが多い例である。Ｎｏ．２６では、４００℃で焼戻しても引張強度が１４００ＭＰａ未満となったため、高い引張強度と高降伏比を同時に満足することができなかった。またＮｏ．２７では、靭性が低下することによりボルト製造時に必要なボルト圧造性が低下した。
【００８１】
Ｎｏ．２８はＮｉ／Ｃｕの値が小さい例であり、連続鋳造時に熱間脆性が生じて内部に微小き裂等が残存したことにより、耐水素脆化特性が低下したものと考えられる。
【００８２】
Ｎｏ．２９はＣｒが少ない例であり、Ｎｏ．３０はＣｒが多い例である。Ｎｏ．２９では、上記の通りＣｒが不足しているため実施した球状化焼鈍条件では十分に軟質化せず、ボルト圧造性が低下した。Ｎｏ．３０では、焼戻し後に粗大な炭窒化物が形成し、靭性が劣化したため耐水素脆化特性が劣化した。
【００８３】
Ｎｏ．３１はＶが多い例であり、粗大なＶ炭窒化物が形成し、ボルト圧造性が劣化したためボルト圧造ができなかった。
【００８４】
Ｎｏ．３２はＶとＴｉの合計量が多い例であり、焼戻しにより水素トラップサイトが多量に生成し、トラップサイトに多量の水素が固着され、試験中の温度変化の際に水素が放出されることにより、耐水素脆化特性が劣化したと考えられる。
【００８５】
Ｎｏ．３３はＡｌが多い例であり、粗大なＡｌＮが生成したため、焼入れ時に結晶粒が粗大化して靭性が低下し、耐水素脆化特性が低下した。
【００８６】
Ｎｏ．３４はＮが多い例であり、鋼中に固溶するＮ量が増大したため、ボルト圧造性が劣化した。
【００８７】
図１は、実施例１の結果を用い、耐水素脆化値（耐水素脆化特性の評価結果）とＧ値の関係を示したグラフである。この図１から、耐水素脆化値（耐水素脆化特性の評価結果）とＧ値には相関があり、Ｇ値が低減するほど耐水素脆化特性が向上しており、特に、耐水素脆化値を０．６０以上とするには、Ｇ値を６０（％）以下にすればよいことがわかる。
【００８８】
図２は、実験Ｎｏ．１と実験Ｎｏ．２０のオーステナイト結晶粒界をそれぞれ撮影した写真である。この実験Ｎｏ．１と実験Ｎｏ．２０の写真を比較すると、実験Ｎｏ．２０の方が、結晶粒界に析出している炭化物量が多いことがわかる。
【００８９】
［実施例２］
実施例２では、耐水素脆化特性として特に、腐食環境での耐水素脆化特性を調査した結果を説明する。
【００９０】
表４に示す化学成分（残部は鉄および不可避的不純物）の鋼を、通常の溶製法に従って溶製し鋳造した後、熱間圧延（実施例２においては、いずれの例も、再加熱温度：１０５０℃以上、仕上げ圧延温度：１０００℃以下）を行ってφ１４ｍｍの圧延材を得た。前記圧延材から、切削加工によって遅れ破壊試験片と引張試験片を採取し、表５および表６に示す条件で焼入れ焼戻しを行った。その他の焼入れ焼戻し条件については、焼入れの加熱時間：３０分、焼入れの炉内雰囲気：Ｎ２、焼入れの冷却条件：油冷（７０℃）、焼戻し時間：１時間、焼戻しの冷却条件：空冷とした。なお、焼入れ焼戻しにおいて炉内雰囲気をＮ２としたものについては、以下の手順で雰囲気を制御した。まずφ４００ｍｍ×Ｌ４００ｍｍの円筒形の炉内（１．０１３×１０5Ｐａの大気）をロータリーポンプによって０．４Ｐａまで減圧した。次いで、１．０１３×１０5ＰａのＮ2ガスで置換した。大気中の酸素濃度を約２１体積％とすると、置換後のＮ２雰囲気中の酸素濃度は０．４／（１．０１３×１０5）×０．２１＝０．８×１０-6となり、酸素濃度は０．８ｐｐｍ（体積基準）と算出される。また、後述する表５および表６の実験Ｎｏ．１〜３および５〜１９では、ボルト軸部に相当する引張試験片であって、その表面のＦｅ酸化層が０〜１００ｎｍに抑えられた引張試験片を、前記焼戻しに用った。表５の実験Ｎｏ．４のみは、焼入れ焼戻しを大気雰囲気で行い、かつ前記焼戻しには、ボルト軸部に相当する引張試験片であって、その表面のＦｅ酸化層が１００ｎｍ超である引張試験片を用いた。
【００９１】
【表４】
2013163865.tif 000005
【００９２】
（１）オーステナイト結晶粒度の測定
引張試験片(ＪＩＳ１４Ａ号)を試験片の長手方向に垂直な断面（横断面、ボルト軸部の横断面に相当する）で切断後、Ｄ／４位置（Ｄは軸部の直径）の任意の０．０３９ｍｍ2の領域を光学顕微鏡で観察し（倍率：４００倍）、ＪＩＳ  Ｇ０５５１に従って結晶粒度番号を測定した。測定は４視野について行い、これらの平均値をオーステナイト結晶粒度番号（γ結晶粒度番号）とした。
【００９３】
（２）引張強度および硬さの測定
引張試験は、引張試験片(ＪＩＳ１４Ａ号)を用い、上記ＪＩＳ  Ｚ２２４１に従って引張強度を測定した。また、前記したオーステナイト結晶粒度測定と同じ領域の硬度を、ビッカース硬度計で測定（荷重：１０ｋｇ）した。測定は４箇所で行い、これらの平均値をボルト軸部の硬さとした。そして、上記引張強度が１４００ＭＰａ以上の場合を、強度が「○」（良好）、上記引張強度が１４００ＭＰａ未満の場合を、強度が「×」（不良）と評価した。
【００９４】
（３）オーステナイト結晶粒界に析出した炭化物の観察
オーステナイト結晶粒界に析出した炭化物の観察を、実施例１と同様にして行い、オーステナイト粒界上の炭化物の占有率（Ｇ値）を求めた。尚、実施例２では、全ての例のＧ値を求めた。その結果を表５および表６に示す。
【００９５】
（４）表面酸化層の分析
ボルト軸部の表面酸化層の分析は、ボルト軸部に相当する上記引張試験片を横断面（軸心に垂直な断面）で切断して樹脂に埋め込み、まず、電界放射型走査電子顕微鏡（日立製作所製、Ｓ−４５００）を用いて倍率５００倍で表面全周を観察し、熱処理後の軸部に特異箇所のないことと、後記の表５の実験Ｎｏ．４を除いて１００ｎｍを超える酸化層の生成がないことを確認した。その後、透過型電子顕微鏡（日立製作所製、ＪＥＭＳ−２１００Ｆ）で倍率３０万倍と１５０万倍で確認した９０°毎に２箇所を写真撮影し（１５０万倍）、画像解析で表面酸化層の面積を算出した。算出した酸化層の面積を、酸化層直下の地鉄層の長さで除すことによって酸化層の平均厚さとし、２箇所の平均値を求めた。更に酸化物層の組成について、ＥＤＸ分析を行い、酸化物層に含有される元素の分析を行った。表５および表６において、「Ｓｉ、Ｃｕ含有」が「○」と示されているものは、加速電圧２０ｋＶでのＳｉ、Ｃｕのスペクトルが、ノイズ成分と明らかに区別できる量を含有していた。
【００９６】
（５）冷間鍛造性の評価
本実施例２では、ボルト加工を模擬して下記の冷間圧縮加工を行い、冷間鍛造性を評価した。即ち、前記圧延材を球状化焼鈍（７８０℃で６時間保持、冷却速度１０℃／時間）し、冷間圧縮試験片（φ１０ｍｍ×Ｌ１５ｍｍ）を作製した。なお、冷間圧縮時のひずみ速度は１０ｓ-1とした。そして冷間鍛造性は、７０％圧縮時の割れ発生の有無によって評価した。即ち、７０％圧縮時に割れが発生しなかった場合を、冷間鍛造性に優れている（○）と評価し、７０％圧縮時に割れが発生した場合を、冷間鍛造性に劣る（×）と評価した。
【００９７】
（６）腐食環境での耐水素脆化特性の測定
腐食環境での耐水素脆化特性の測定に用いる試験片は、ねじ部の応力集中を模擬できるように、図３に示すような切欠きを設けたものとした。前記試験片を１５％ＨＣｌ溶液に３０分浸漬し、水洗・乾燥させた後、一定荷重を付加し、１００時間以上破断しない最大荷重を測定した。そして、酸浸漬後に１００時間以上破断しない最大荷重を、酸浸漬前に引張試験した際の破断荷重で除した値を、遅れ破壊強度比とし、腐食環境での耐水素脆化特性を評価した。また、酸浸漬前後の試験片の質量変化量を測定し、質量の変化量を酸浸漬前の試験片の質量で除した値に１００を掛けたものを腐食減量（％）とした。そして特に、前記遅れ破壊強度比が０．７０以上のものを、腐食環境での耐水素脆化特性に優れている（○）と評価し、前記遅れ破壊強度比が０．７０未満のものを、腐食環境での耐水素脆化特性に劣る（×）と評価した。尚、前記遅れ破壊強度比は、好ましくは０．７２以上である。
【００９８】
これらの結果を表５および表６に示す。
【００９９】
【表５】
2013163865.tif 000006
【０１００】
【表６】
2013163865.tif 000007
【０１０１】
表４〜６から次のように考察できる（以下のＮｏ．は、表５および表６の「実験Ｎｏ．」を示す）。即ち、Ｎｏ．１〜４、６〜１０は、鋼の成分組成も製造条件も適切に調整されているため、いずれも１４００ＭＰａ以上の高強度を達成し、かつ遅れ破壊強度比が０．７０以上であり腐食環境での耐水素脆化特性にも優れている。
【０１０２】
尚、Ｎｏ．４では焼戻しの雰囲気の影響を見ることができる。Ｎｏ．４の結果から、過酷な腐食環境下においてより優れた耐水素脆化特性を発揮させるには、焼戻しを、規定の条件、即ち、表面のＦｅ酸化層が０〜１００ｎｍに抑えられたボルトを用い、かつ酸素濃度が１０ｐｐｍ（体積基準）以下の不活性ガス雰囲気で行って、規定のＦｅ酸化層をボルト軸部の表面に形成するのがよいことがわかる。
【０１０３】
一方、Ｎｏ．５および１１〜１８は、鋼の化学成分組成および製造条件の少なくともいずれかが不適切であったために、強度または腐食環境での耐水素脆化特性が劣る結果となったものである。
【０１０４】
Ｎｏ．５では、結晶粒が粗大化し、靭性が低下したため腐食環境での耐水素脆化特性が低下した。このＮｏ．５から、上記結晶粒の粗大化を抑えるには、焼入れ時の加熱温度を、前述の通り９４０℃以下とするのが好ましいことがわかる。
【０１０５】
Ｎｏ．１１は、成分組成が本発明要件を満たさず、結晶粒度番号が小さくなり、強度が低下した。尚、Ｎｏ．１１は、強度が低いため、水素脆化感受性が低く、腐食環境での耐水素脆化特性は○であった。
【０１０６】
Ｎｏ．１２〜１５は、成分組成が本発明要件を満たしていないため、結晶粒度、Ｆｅ酸化層の厚さおよびＦｅ酸化層の組成の少なくともいずれかが本発明要件を満たさなかった。その結果、腐食環境での耐水素脆化特性が低下した。
【０１０７】
Ｎｏ．１６はＣ量が多い例であり、耐食性が低下して鋼中への水素供給が増加するのに加え、遅れ破壊感受性が高まるため、腐食環境での耐水素脆化特性が低下した。またボルトの製造時に必要な冷間鍛造性も低下した。
【０１０８】
Ｎｏ．１７はＣｒ量が多い例であり、焼戻し後に粗大な炭窒化物が形成し、靭性が低下したため腐食環境での耐水素脆化特性が低下した。
【０１０９】
Ｎｏ．１８はＡｌ量が多く、かつ焼入れ温度も高すぎる例であり、粗大なＡｌＮが生成したため、応力集中源となり腐食環境での耐水素脆化特性が低下した。
【図１】
2013163865.tif 000008
【図２】
2013163865.tif 000009
【図３】
2013163865.tif 000010